ГАЛЬВАНИЗИРОВАННЫЙ СТАЛЬНОЙ ЛИСТ ДЛЯ ФОРМОВКИ В ГОРЯЧЕМ СОСТОЯНИИ

1. Гальванизированный стальной лист для формовки в горячем состоянии, причем гальванизированный стальной лист имеет пленку гальванического покрытия, обеспеченную на поверхности стального листа, при этом стальной лист имеет химический состав, состоящий из, в масс.%:
C: 0,02%-0,58%,
Mn: 0,5%-3,0%,
Раствор. Al: 0,005%-1,0%,
Ti: 0%-0,20%,
Nb: 0%-0,20%,
V: 0%-1,0%,
W: 0%-1,0%,
Cr: 0%-1,0%,
Mo: 0%-1,0%,
Cu: 0%-1,0%,
Ni: 0%-1,0%,
B: 0%-0,010%,
Mg: 0%-0,05%,
Ca: 0%-0,05%,
РЗМ: 0%-0,05%,
Bi: 0%-0,05%,
Si: равно или менее 2,0%,
P: равно или менее 0,03%,
S: равно или менее 0,004%,
N: равно или менее 0,01%, и
остальное: Fe и примеси,
при этом содержание Mn на участке от поверхности раздела стального листа и пленки нанесенного гальванического покрытия до глубины 5 мкм равно или более чем 0,3 масс.%,
2
2
2
при этом пленка нанесенного гальванического покрытия имеет удельный вес покрытия 40 г/м-110 г/м, содержание Al, равное или более чем 150 мг/м внутри пленки нанесенного покрытия, и концентрацию Al, равную или более чем 0,5 масс.%, и
при этом гальванизированный стальной лист предназначен для
использования, при котором гальванизированный стальной лист нагревают до 700°C или выше и затем подвергают формовке в горячем состоянии.
2. Гальванизированный стальной лист для формовки в горячем состоянии по п. 1, в котором стальной лист содержит один или более элементов, выбранных из группы, состоящей из, в масс.%:
Ti: 0,01%-0,20%,
Nb: 0,01%-0,20%,
V: 0,1%-1,0%, и
W: 0,1%-1,0%.
3. Гальванизированный стальной лист для формовки в горячем состоянии по п. 1, в котором стальной лист содержит один или более элементов, выбранных из группы, состоящей из, в масс.%:
Cr: 0,1%-1,0%,
Mo: 0,1%-1,0%,
Cu: 0,1%-1,0%,
Ni: 0,1%-1,0%, и
B: 0,0010%-0,010%.
4. Гальванизированный стальной лист для формовки в горячем состоянии по п. 2, в котором стальной лист содержит один или более элементов, выбранных из группы, состоящей из, в масс.%:
Cr: 0,1%-1,0%,
Mo: 0,1%-1,0%,
Cu: 0,1%-1,0%,
Ni: 0,1%-1,0%, и
B: 0,0010%-0,010%.
5. Гальванизированный стальной лист для формовки в горячем состоянии по п. 1, в котором стальной лист содержит один или более элементов, выбранных из группы, состоящей из, в масс.%:
Mg: 0,0005%-0,05%,
Ca: 0,0005%-0,05%, и
РЗМ: 0,0005%-0,05%.
6. Гальванизированный стальной лист для формовки в горячем состоянии по п. 2, в котором стальной лист содержит один или более элементов, выбранных из группы, состоящей из, в масс.%:
Mg: 0,0005%-0,05%,
Ca: 0,0005%-0,05%, и
РЗМ: 0,0005%-0,05%.
7. Гальванизированный стальной лист для формовки в горячем состоянии по п. 3, в котором стальной лист содержит один или более элементов, выбранных из группы, состоящей из, в масс.%:
Mg: 0,0005%-0,05%,
Ca: 0,0005%-0,05%, и
РЗМ: 0,0005%-0,05%.
8. Гальванизированный стальной лист для формовки в горячем состоянии по п. 4, в котором стальной лист содержит один или более элементов, выбранных из группы, состоящей из, в масс.%:
Mg: 0,0005%-0,05%,
Ca: 0,0005%-0,05%, и
РЗМ: 0,0005%-0,05%.
9. Гальванизированный стальной лист для формовки в горячем состоянии по п. 1, в котором стальной лист содержит в масс.%,
Bi: от 0,0002% до 0,05%.
10. Гальванизированный стальной лист для формовки в горячем состоянии по п. 2, в котором стальной лист содержит в масс.%,
Bi: от 0,0002% до 0,05%.
11. Гальванизированный стальной лист для формовки в горячем состоянии по п. 3, в котором стальной лист содержит в масс.%,
Bi: от 0,0002% до 0,05%.
12. Гальванизированный стальной лист для формовки в горячем состоянии по п. 4, в котором стальной лист содержит в масс.%,
Bi: от 0,0002% до 0,05%.
13. Гальванизированный стальной лист для формовки в горячем состоянии по п. 5, в котором стальной лист содержит в масс.%,
Bi: от 0,0002% до 0,05%.
14. Гальванизированный стальной лист для формовки в горячем состоянии по п. 6, в котором стальной лист содержит в масс.%,
Bi: от 0,0002% до 0,05%.
15. Гальванизированный стальной лист для формовки в горячем состоянии по п. 7, в котором стальной лист содержит в масс.%,
Bi: от 0,0002% до 0,05%.
16. Гальванизированный стальной лист для формовки в горячем состоянии по п. 8, в котором стальной лист содержит в масс.%,
Bi: от 0,0002% до 0,05%.
17. Гальванизированный стальной лист для формовки в горячем состоянии по п. 1, причем гальванизированный стальной лист представляет собой легированный, гальванизированный горячим погружением стальной лист.